【手続補正書】
【提出日】平成16年6月23日(2004.6.23)
【手続補正１】
【補正対象書類名】明細書
【補正対象項目名】特許請求の範囲
【補正方法】変更
【補正の内容】
【特許請求の範囲】
【請求項１】  集電体及び不活性な多孔質高分子材セパレータを有するリチウム蓄電池のための粒体電極において、
接着性の表面を有し第１の解離可能なリチウム化合物を含有する柔軟な固体イオン伝導性高分子材フィラメントと混合された、電気活性粒子の混合物であって、前記接着性の表面を有する柔軟な固体イオン伝導性高分子材フィラメントは接着により相互連結され、前記電気活性粒子は前記柔軟な固体イオン伝導性高分子材フィラメントの前記表面に付着しており、よって接着により結合されたマット状層を形成し、前記マット状層は第２の解離可能なリチウム化合物を含有する非水性溶液を含浸させることができる空孔を有し、前記マット状層は集電体と不活性な多孔質高分子材セパレータとの間に配置されるものである混合物、
を備えることを特徴とする集電体及び不活性な多孔質高分子材セパレータを有するリチウム蓄電池のための粒体電極。
【請求項２】  前記柔軟な固体イオン伝導性高分子材フィラメントが長さ及び１μｍより小さい断面直径を有し、前記柔軟な固体イオン伝導性高分子材フィラメントの前記断面直径の前記長さに対する比が１：５から１：１００の間の範囲にあることを特徴とする請求項１記載の集電体及び不活性な多孔質高分子材セパレータを有するリチウム蓄電池のための粒体電極。
【請求項３】  前記電気活性粒子がさらに７重量％より少ない量のファインカーボンと混合されていることを特徴とする請求項１記載の集電体及び不活性な多孔質高分子材セパレータを有するリチウム蓄電池のための粒体電極。
【請求項４】  前記接着性の表面を有する柔軟な固体イオン伝導性高分子材フィラメントがポリフッ化ビニリデン共重合体及びポリオレフィン重合体の酸化物からなる群から選ばれる少なくとも１つの高分子材で作成されていることを特徴とする請求項１記載の集電体及び不活性な多孔質高分子材セパレータを有するリチウム蓄電池のための粒体電極。
【請求項５】  前記第１の解離可能なリチウム化合物が前記第２の解離可能なリチウム化合物と同じであることを特徴とする請求項１記載の集電体及び不活性な多孔質高分子材セパレータを有するリチウム蓄電池のための粒体電極。
【請求項６】  前記第１の解離可能なリチウム化合物が前記第２の解離可能なリチウム化合物とは異なることを特徴とする請求項１記載の集電体及び不活性な多孔質高分子材セパレータを有するリチウム蓄電池のための粒体電極。
【請求項７】  前記第１の解離可能なリチウム化合物及び前記第２のリチウム化合物が、過塩素酸リチウム(ＬｉＣｌＯ４)，四フッ化ホウ酸リチウム(ＬｉＢＦ４)，六フッ化リン酸リチウム(ＬｉＰＦ６)，六フッ化ヒ酸リチウム(ＬｉＡｓＦ６)，六フッ化アンチモン酸リチウム(ＬｉＳｂＦ６)及びリチウムトリフレート(ＬｉＣＦ３ＳＯ３)からなる群から選ばれることを特徴とする請求項１記載の集電体及び不活性な多孔質高分子材セパレータを有するリチウム蓄電池のための粒体電極。
【請求項８】  前記非水性溶液が有機炭酸塩または有機炭酸塩の混合物を含むことを特徴とする請求項１記載の集電体及び不活性な多孔質高分子材セパレータを有するリチウム蓄電池のための粒体電極。
【請求項９】  前記不活性な多孔質高分子材セパレータが２つの対向する面を有することを特徴とする請求項１記載の集電体及び不活性な多孔質高分子材セパレータを有するリチウム蓄電池のための粒体電極。
【請求項１０】  前記不活性な多孔質高分子材セパレータが複数の層を有することを特徴とする請求項１記載の集電体及び不活性な多孔質高分子材セパレータを有するリチウム蓄電池のための粒体電極。
【請求項１１】  前記不活性な多孔質高分子材セパレータが一対の対向する面を有し、前記対向する面の内の少なくとも１つが前記柔軟な固体イオン伝導性高分子材フィラメントと同じ高分子材を含む多孔質固体イオン伝導性高分子材被膜で被覆されていることを特徴とする請求項１記載の集電体及び不活性な多孔質高分子材セパレータを有するリチウム蓄電池のための粒体電極。
【請求項１２】  前記不活性な多孔質高分子材セパレータの前記対向する面の内の少なくとも１つの上の前記多孔質固体イオン伝導性高分子材被膜がさらに前記不活性な多孔質高分子材セパレータの細孔の壁面を被覆し、よってある程度充填された細孔を生じていることを特徴とする請求項１１記載の集電体及び不活性な多孔質高分子材セパレータを有するリチウム蓄電池のための粒体電極。
【請求項１３】  前記粒子混合物に含まれる前記柔軟な固体イオン伝導性高分子材フィラメントが前記不活性な多孔質高分子材セパレータの前記対向する面の内の少なくとも１つの上の前記多孔質固体イオン伝導性高分子材被膜に接着により張り付き得ることを特徴とする請求項１１記載の集電体及び不活性な多孔質高分子材セパレータを有するリチウム蓄電池のための粒体電極。
【請求項１４】  前記混合物内の前記電気活性粒子が、リチウムイオンの可逆的インターカレーションがおこり得る、負活性粒子であることを特徴とする請求項１記載の集電体及び不活性な多孔質高分子材セパレータを有するリチウム蓄電池のための粒体電極。
【請求項１５】  前記負活性粒子が、リチウムイオンの可逆的インターカレーションがおこり得る、炭質粒子であることを特徴とする請求項１４記載の集電体及び不活性な多孔質高分子材セパレータを有するリチウム蓄電池のための粒体電極。
【請求項１６】  前記電気活性粒子が、リチウムイオンの可逆的インターカレーションがおこり得る、正活性粒子であることを特徴とする請求項１記載の集電体及び不活性な多孔質高分子材セパレータを有するリチウム蓄電池のための粒体電極。
【請求項１７】  前記正活性粒子が、リチウム化遷移金属酸化物の粒子、遷移金属酸化物のリチウム化固溶体の粒子及びリチウム化遷移金属硫化物の粒子からなる群から選ばれることを特徴とする請求項１６記載の集電体及び不活性な多孔質高分子材セパレータを有するリチウム蓄電池のための粒体電極。
【請求項１８】  リチウム蓄電池において、
i)   負極用集電体、
ii)  接着性表面を有し第１の解離可能なリチウム化合物を含有する柔軟な固体イオン伝導性高分子材フィラメントと混合された負活性粒子の第１の混合物を含む粒体負極であって、前記接着性表面を有する柔軟な固体イオン伝導性高分子材フィラメントは接着により相互連結され、前記負活性粒子は前記柔軟な固体イオン伝導性高分子材フィラメントの前記表面に付着しており、よって接着により結合されたマット状層を形成し、前記マット状層は第２の解離可能なリチウム化合物を含有する非水性溶液を含浸させることができる空孔を有し、前記マット状層は前記負極用の前記集電体に隣接して配置されるものである負極、
iii) 不活性な多孔質高分子材セパレータ、及び
iv)  接着性表面を有し第１の解離可能なリチウム化合物を含有する柔軟な固体イオン伝導性高分子材フィラメントと混合された正活性粒子の第２の混合物を含む粒体正極であって、前記接着性表面を有する柔軟な固体イオン伝導性高分子材フィラメントは接着により相互連結され、前記正活性粒子は前記柔軟な固体イオン伝導性高分子材フィラメントの前記表面に付着しており、よって接着により結合されたマット状層を形成し、前記マット状層は第２の解離可能なリチウム化合物を含有する非水性溶液を含浸させることができる空孔を有し、前記マット状層は前記不活性な多孔質高分子材セパレータと前記正極用の集電体との間に配置されるものである正極、
を備えることを特徴とするリチウム蓄電池。
【請求項１９】  リチウム蓄電池において、
i)   負極用集電体、
ii)  接着性表面を有し第１の解離可能なリチウム化合物を含有する柔軟な固体イオン伝導性高分子材フィラメントと混合された負活性粒子の第１の混合物を含む粒体負極であって、前記接着性表面を有する柔軟な固体イオン伝導性高分子材フィラメントは接着により相互連結され、前記負活性粒子は前記柔軟な固体イオン伝導性高分子材フィラメントの前記表面に付着しており、よって接着により結合されたマット状層を形成し、前記マット状層は第２の解離可能なリチウム化合物を含有する非水性溶液を含浸させることができる空孔を有し、前記マット状層は前記負極用の前記集電体に隣接して配置されるものである負極、
iii) 不活性な多孔質高分子材セパレータであって、前記不活性な多孔質高分子材セパレータは一対の対向する面を有し、前記対向する面の内の少なくとも１つは前記柔軟な固体イオン伝導性高分子材フィラメントと同じ高分子材を含む多孔質固体イオン伝導性高分子材被膜で被覆されているものであるセパレータ、及び
iv)  接着性表面を有し第１の解離可能なリチウム化合物を含有する柔軟な固体イオン伝導性高分子材フィラメントと混合された正活性粒子の第２の混合物を含む粒体正極であって、前記接着性表面を有する柔軟な固体イオン伝導性高分子材フィラメントは接着により相互連結され、前記正活性粒子は前記柔軟な固体イオン伝導性高分子材フィラメントの前記表面に付着しており、よって接着により結合されたマット状層を形成し、前記マット状層は第２の解離可能なリチウム化合物を含有する非水性溶液を含浸させることができる空孔を有し、前記マット状層は前記不活性な多孔質高分子材セパレータと前記正極用の集電体との間に配置されるものである正極、
を備えることを特徴とするリチウム蓄電池。
【請求項２０】  前記不活性な多孔質高分子材セパレータの前記対向する面の内の少なくとも１つの上の前記多孔質固体イオン伝導性高分子材被膜はさらに前記不活性な多孔質高分子材セパレータの細孔の壁面を被覆し、よってある程度充填された細孔を生じていることを特徴とする請求項１９記載のリチウム蓄電池。
【請求項２１】  前記第１及び第２の粒子混合物に含まれる前記柔軟な固体イオン伝導性高分子材フィラメントが前記不活性な多孔質高分子材セパレータの前記対向する面の内の少なくとも１つの上の前記多孔質固体イオン伝導性高分子材被膜に接着により張り付き得ることを特徴とする請求項１９記載のリチウム蓄電池。
【請求項２２】  前記不活性な多孔質高分子材セパレータが複数の層を有することを特徴とする請求項１９記載のリチウム蓄電池。
【手続補正２】
【補正対象書類名】明細書
【補正対象項目名】００４２
【補正方法】変更
【補正の内容】
【００４２】
好ましい実施形態を参照して本発明を説明したが、当業者には容易に理解されるであろうように、本発明の精神及び範囲を逸脱することなく改変及び変形がなされ得ることは当然である。そのような改変及び変形は、本発明及び特許請求項の領域及び範囲内にあると見なされる。
以下、本発明の別の好ましい実施態様を項分け記載する。
（実施態様）
（実施態様１）
集電体及び不活性な多孔質高分子材セパレータを有するリチウム蓄電池のための粒体電極において、
接着性の表面を有し第１の解離可能なリチウム化合物を含有する柔軟な固体イオン伝導性高分子材フィラメントと混合された、電気活性粒子の混合物であって、前記接着性の表面を有する柔軟な固体イオン伝導性高分子材フィラメントは接着により相互連結され、前記電気活性粒子は前記柔軟な固体イオン伝導性高分子材フィラメントの前記表面に付着しており、よって接着により結合されたマット状層を形成し、前記マット状層は第２の解離可能なリチウム化合物を含有する非水性溶液を含浸させることができる空孔を有し、前記マット状層は集電体と不活性な多孔質高分子材セパレータとの間に配置されるものである混合物、
を備えることを特徴とする集電体及び不活性な多孔質高分子材セパレータを有するリチウム蓄電池のための粒体電極。
（実施態様２）
前記柔軟な固体イオン伝導性高分子材フィラメントが長さ及び１μｍより小さい断面直径を有し、前記柔軟な固体イオン伝導性高分子材フィラメントの前記断面直径の前記長さに対する比が１：５から１：１００の間の範囲にあることを特徴とする実施態様１記載の集電体及び不活性な多孔質高分子材セパレータを有するリチウム蓄電池のための粒体電極。
（実施態様３）
前記電気活性粒子がさらに７重量％より少ない量のファインカーボンと混合されていることを特徴とする実施態様１記載の集電体及び不活性な多孔質高分子材セパレータを有するリチウム蓄電池のための粒体電極。
（実施態様４）
前記接着性の表面を有する柔軟な固体イオン伝導性高分子材フィラメントがポリフッ化ビニリデン共重合体及びポリオレフィン重合体の酸化物からなる群から選ばれる少なくとも１つの高分子材で作成されていることを特徴とする実施態様１記載の集電体及び不活性な多孔質高分子材セパレータを有するリチウム蓄電池のための粒体電極。
（実施態様５）
前記第１の解離可能なリチウム化合物が前記第２の解離可能なリチウム化合物と同じであることを特徴とする実施態様１記載の集電体及び不活性な多孔質高分子材セパレータを有するリチウム蓄電池のための粒体電極。
（実施態様６）
前記第１の解離可能なリチウム化合物が前記第２の解離可能なリチウム化合物とは異なることを特徴とする実施態様１記載の集電体及び不活性な多孔質高分子材セパレータを有するリチウム蓄電池のための粒体電極。
（実施態様７）
前記第１の解離可能なリチウム化合物及び前記第２のリチウム化合物が、過塩素酸リチウム(ＬｉＣｌＯ４)，四フッ化ホウ酸リチウム(ＬｉＢＦ４)，六フッ化リン酸リチウム(ＬｉＰＦ６)，六フッ化ヒ酸リチウム(ＬｉＡｓＦ６)，六フッ化アンチモン酸リチウム(ＬｉＳｂＦ６)及びリチウムトリフレート(ＬｉＣＦ３ＳＯ３)からなる群から選ばれることを特徴とする実施態様１記載の集電体及び不活性な多孔質高分子材セパレータを有するリチウム蓄電池のための粒体電極。
（実施態様８）
前記非水性溶液が有機炭酸塩または有機炭酸塩の混合物を含むことを特徴とする実施態様１記載の集電体及び不活性な多孔質高分子材セパレータを有するリチウム蓄電池のための粒体電極。
（実施態様９）
前記不活性な多孔質高分子材セパレータが２つの対向する面を有することを特徴とする実施態様１記載の集電体及び不活性な多孔質高分子材セパレータを有するリチウム蓄電池のための粒体電極。
（実施態様１０）
前記不活性な多孔質高分子材セパレータが複数の層を有することを特徴とする実施態様１記載の集電体及び不活性な多孔質高分子材セパレータを有するリチウム蓄電池のための粒体電極。
（実施態様１１）
前記不活性な多孔質高分子材セパレータが一対の対向する面を有し、前記対向する面の内の少なくとも１つが前記柔軟な固体イオン伝導性高分子材フィラメントと同じ高分子材を含む多孔質固体イオン伝導性高分子材被膜で被覆されていることを特徴とする実施態様１記載の集電体及び不活性な多孔質高分子材セパレータを有するリチウム蓄電池のための粒体電極。
（実施態様１２）
前記不活性な多孔質高分子材セパレータの前記対向する面の内の少なくとも１つの上の前記多孔質固体イオン伝導性高分子材被膜がさらに前記不活性な多孔質高分子材セパレータの細孔の壁面を被覆し、よってある程度充填された細孔を生じていることを特徴とする実施態様１１記載の集電体及び不活性な多孔質高分子材セパレータを有するリチウム蓄電池のための粒体電極。
（実施態様１３）
前記粒子混合物に含まれる前記柔軟な固体イオン伝導性高分子材フィラメントが前記不活性な多孔質高分子材セパレータの前記対向する面の内の少なくとも１つの上の前記多孔質固体イオン伝導性高分子材被膜に接着により張り付き得ることを特徴とする実施態様１１記載の集電体及び不活性な多孔質高分子材セパレータを有するリチウム蓄電池のための粒体電極。
（実施態様１４）
前記混合物内の前記電気活性粒子が、リチウムイオンの可逆的インターカレーションがおこり得る、負活性粒子であることを特徴とする実施態様１記載の集電体及び不活性な多孔質高分子材セパレータを有するリチウム蓄電池のための粒体電極。
（実施態様１５）
前記負活性粒子が、リチウムイオンの可逆的インターカレーションがおこり得る、炭質粒子であることを特徴とする実施態様１４記載の集電体及び不活性な多孔質高分子材セパレータを有するリチウム蓄電池のための粒体電極。
（実施態様１６）
前記電気活性粒子が、リチウムイオンの可逆的インターカレーションがおこり得る、正活性粒子であることを特徴とする実施態様１記載の集電体及び不活性な多孔質高分子材セパレータを有するリチウム蓄電池のための粒体電極。
（実施態様１７）
前記正活性粒子が、リチウム化遷移金属酸化物の粒子、遷移金属酸化物のリチウム化固溶体の粒子及びリチウム化遷移金属硫化物の粒子からなる群から選ばれることを特徴とする実施態様１６記載の集電体及び不活性な多孔質高分子材セパレータを有するリチウム蓄電池のための粒体電極。
（実施態様１８）
リチウム蓄電池において、
i)   負極用集電体、
ii)  接着性表面を有し第１の解離可能なリチウム化合物を含有する柔軟な固体イオン伝導性高分子材フィラメントと混合された負活性粒子の第１の混合物を含む粒体負極であって、前記接着性表面を有する柔軟な固体イオン伝導性高分子材フィラメントは接着により相互連結され、前記負活性粒子は前記柔軟な固体イオン伝導性高分子材フィラメントの前記表面に付着しており、よって接着により結合されたマット状層を形成し、前記マット状層は第２の解離可能なリチウム化合物を含有する非水性溶液を含浸させることができる空孔を有し、前記マット状層は前記負極用の前記集電体に隣接して配置されるものである負極、
iii) 不活性な多孔質高分子材セパレータ、及び
iv)  接着性表面を有し第１の解離可能なリチウム化合物を含有する柔軟な固体イオン伝導性高分子材フィラメントと混合された正活性粒子の第２の混合物を含む粒体正極であって、前記接着性表面を有する柔軟な固体イオン伝導性高分子材フィラメントは接着により相互連結され、前記正活性粒子は前記柔軟な固体イオン伝導性高分子材フィラメントの前記表面に付着しており、よって接着により結合されたマット状層を形成し、前記マット状層は第２の解離可能なリチウム化合物を含有する非水性溶液を含浸させることができる空孔を有し、前記マット状層は前記不活性な多孔質高分子材セパレータと前記正極用の集電体との間に配置されるものである正極、
を備えることを特徴とするリチウム蓄電池。
（実施態様１９）
前記接着性表面を有する柔軟な固体イオン伝導性高分子材フィラメントがポリフッ化ビニリデン共重合体及びポリオレフィン重合体の酸化物からなる群から選ばれる少なくとも１つの高分子材で作成されていることを特徴とする実施態様１８記載のリチウム蓄電池。
（実施態様２０）
前記第１の解離可能なリチウム化合物が前記第２の解離可能なリチウム化合物と同じであることを特徴とする実施態様１８記載のリチウム蓄電池。
（実施態様２１）
前記第１の解離可能なリチウム化合物が前記第２の解離可能なリチウム化合物とは異なることを特徴とする実施態様１８記載のリチウム蓄電池。
（実施態様２２）
前記不活性な多孔質セパレータが複数の層を有することを特徴とする実施態様１８記載のリチウム蓄電池。
（実施態様２３）
前記第１の混合物内の前記負活性粒子が、リチウムの可逆的インターカレーションがおこり得る、炭質粒子であることを特徴とする実施態様１８記載のリチウム蓄電池。
（実施態様２４）
前記第２の混合物内の前記正活性粒子が、リチウム化遷移金属酸化物の粒子、遷移金属酸化物のリチウム化固溶体の粒子及びリチウム化遷移金属硫化物の粒子からなる群から選ばれることを特徴とする実施態様１８記載のリチウム蓄電池。
（実施態様２５）
前記正活性粒子がさらに７重量％より少ない量のファインカーボンと混合されていることを特徴とする実施態様２４記載のリチウム蓄電池。
（実施態様２６）
リチウム蓄電池において、
i)   負極用集電体、
ii)  接着性表面を有し第１の解離可能なリチウム化合物を含有する柔軟な固体イオン伝導性高分子材フィラメントと混合された負活性粒子の第１の混合物を含む粒体負極であって、前記接着性表面を有する柔軟な固体イオン伝導性高分子材フィラメントは接着により相互連結され、前記負活性粒子は前記柔軟な固体イオン伝導性高分子材フィラメントの前記表面に付着しており、よって接着により結合されたマット状層を形成し、前記マット状層は第２の解離可能なリチウム化合物を含有する非水性溶液を含浸させることができる空孔を有し、前記マット状層は前記負極用の前記集電体に隣接して配置されるものである負極、
iii) 不活性な多孔質高分子材セパレータであって、前記不活性な多孔質高分子材セパレータは一対の対向する面を有し、前記対向する面の内の少なくとも１つは前記柔軟な固体イオン伝導性高分子材フィラメントと同じ高分子材を含む多孔質固体イオン伝導性高分子材被膜で被覆されているものであるセパレータ、及び
iv)  接着性表面を有し第１の解離可能なリチウム化合物を含有する柔軟な固体イオン伝導性高分子材フィラメントと混合された正活性粒子の第２の混合物を含む粒体正極であって、前記接着性表面を有する柔軟な固体イオン伝導性高分子材フィラメントは接着により相互連結され、前記正活性粒子は前記柔軟な固体イオン伝導性高分子材フィラメントの前記表面に付着しており、よって接着により結合されたマット状層を形成し、前記マット状層は第２の解離可能なリチウム化合物を含有する非水性溶液を含浸させることができる空孔を有し、前記マット状層は前記不活性な多孔質高分子材セパレータと前記正極用の集電体との間に配置されるものである正極、
を備えることを特徴とするリチウム蓄電池。
（実施態様２７）
前記不活性な多孔質高分子材セパレータの前記対向する面の内の少なくとも１つの上の前記多孔質固体イオン伝導性高分子材被膜はさらに前記不活性な多孔質高分子材セパレータの細孔の壁面を被覆し、よってある程度充填された細孔を生じていることを特徴とする実施態様２６記載のリチウム蓄電池。
（実施態様２８）
前記接着性の表面を有する柔軟な固体イオン伝導性高分子材フィラメントが、ポリオレフィン重合体の酸化物及びポリフッ化ビニリデン共重合体からなる群から選ばれる少なくとも１つの高分子材から作成されていることを特徴とする実施態様２６記載のリチウム蓄電池。
（実施態様２９）
前記第１の解離可能なリチウム化合物が前記第２の解離可能なリチウム化合物と同じであることを特徴とする実施態様２６記載のリチウム蓄電池。
（実施態様３０）
前記第１の解離可能なリチウム化合物が前記第２の解離可能なリチウム化合物とは異なることを特徴とする実施態様２６記載のリチウム蓄電池。
（実施態様３１）
前記第１及び第２の粒子混合物に含まれる前記柔軟な固体イオン伝導性高分子材フィラメントが前記不活性な多孔質高分子材セパレータの前記対向する面の内の少なくとも１つの上の前記多孔質固体イオン伝導性高分子材被膜に接着により張り付き得ることを特徴とする実施態様２６記載のリチウム蓄電池。
（実施態様３２）
前記不活性な多孔質高分子材セパレータが複数の層を有することを特徴とする実施態様２６記載のリチウム蓄電池。
（実施態様３３）
前記第１の混合物内の前記負活性粒子が、リチウムの可逆的インターカレーションがおこり得る、炭質粒子であることを特徴とする実施態様２６記載のリチウム蓄電池。
（実施態様３４）
前記第２の混合物内の前記正活性粒子が、リチウム化遷移金属酸化物の粒子、遷移金属酸化物のリチウム化固溶体の粒子及びリチウム化遷移金属硫化物の粒子からなる群から選ばれることを特徴とする実施態様２６記載のリチウム蓄電池。
（実施態様３５）
前記正活性粒子がさらに７重量％より少ない量のファインカーボンと混合されていることを特徴とする実施態様３４記載のリチウム蓄電池。
（実施態様３６）
集電体及び不活性な多孔質高分子材セパレータを有するリチウム蓄電のための粒体電極を集成する方法において、
i)   接着性表面を有し、第１の解離可能なリチウム化合物を含有し、アスペクト比が１：５から１：１００の間の範囲にある、柔軟な固体イオン伝導性高分子材フィラメントを提供する工程、
ii)  電気活性粒子を提供し、前記電気活性粒子を前記第１の解離可能なリチウム化合物を含有しかつ接着性の表面を有する柔軟な固体イオン伝導性高分子材フィラメントと混合し、よって前記電気活性粒子が前記柔軟な固体イオン伝導性高分子材フィラメントに付着しているマット状層を得る工程であって、前記マット状層は空孔を有するものである工程、
iii) 前記工程ii)で得られた前記マット状層を前記集電体と前記不活性な多孔質高分子材セパレータとの間に配置する工程、及び
iv)  前記工程iii)に引き続いて、第２の解離可能なリチウム化合物を含有する非水性有機溶液を前記マット状層に含浸させる工程、
を含むことを特徴とする方法。
（実施態様３７）
電子伝導性ファインカーボン粒子がさらに前記電気活性粒子と混合されることを特徴とする実施態様３６記載の集電体及び不活性な多孔質高分子材セパレータを有するリチウム蓄電のための粒体電極を集成する方法。